食品または飲料の収容用容器のための金属またはプラスチックから作製される容器キャップであって、さらなる物質と混合された少なくとも1つのポリマーを含むシール材料から作製されたシール挿入物を含み、-前記シール材料はPVCおよび実質的に架橋されたポリマーを含有せず;-前記シール材料には、適用温度で液体である成分が実質的になく;-前記シール挿入物は最大98°Cの温度で低温殺菌することができ、-前記シール材料は40~95のショアA硬度を有し、および-前記シール材料は少なくとも3つの異なるポリマーを含み、そのうちの第1のものは実質的に熱可塑性ポリマーであるが、2つの他のポリマーは異なるプラスチック熱可塑性物質または熱可塑性エラストマーである、容器キャップ。食品または飲料の収容用容器のための金属またはプラスチックから作製される容器キャップであって、さらなる物質と混合された少なくとも1つのポリマーを含むシール材料から作製されたシール挿入物を含み、-前記シール材料はPVCおよび実質的に架橋されたポリマーを含有せず;-前記シール材料には、適用温度で液体である成分が実質的になく;-前記シール挿入物は最大98°Cの温度で低温殺菌することができ、および-前記シール材料は主成分としてポリエチレン-co-プロピレンを含み、23°CISO1183で0.86~0.9g/cm3特におよそ0.88g/cm3の密度ならびに230°C/2.16kgMFR、ISO1133の条件下で25~29g/10分特におよそ27g/10分の溶融流れ率を、25~30、特におよそ28のショアD硬度15秒、ISO868で備える、容器キャップ。食品または飲料の収容用容器のための金属またはプラスチックから作製される容器キャップであって、さらなる物質と混合された少なくとも1つのポリマーを含むシール材料から作製されたシール挿入物を含み、-前記シール材料はPVCおよび実質的に架橋されたポリマーを含有せず;-前記シール挿入物は最大98°Cの温度で低温殺菌することができ、および-前記シール材料は、シール材料の全重量に関して、最小含有量で5重量のスチレン系ブロックコポリマー特にSBS、SEBS、SIBSから選択されるおよび最小含有量で10のプロピレンポリマーおよび/またはプロピレンコポリマーならびに任意で少なくとも1つの油成分を含む、容器キャップ。前記シール挿入物が、閉じた状態で容器の開口に対してシーリングして留まるように、容器キャップ中にアレンジされ、前記容器キャップが好ましくは金属からなる、請求項1~3のいずれか一項に記載の容器キャップ。前記容器キャップが、2.5cm超、好ましくは3cm超、より好ましくは少なくとも3.5cm、特に好ましくは少なくとも3.8cm、および場合によっては4cm超で容器開口の内径に対応する、請求項1~4のいずれか一項に記載の容器キャップ。前記容器キャップが、ボトル、ジャーなどのためのねじ式の蓋として形成される、請求項1~5のいずれか一項に記載の容器キャップ。前記容器キャップが、ラグスクリューキャップ、プレスオンツイストオフ登録商標キャップ、フード付きの蓋、クリンプオンキャップもしくは使い捨てキャップ例えばPanoAKまたは巻き付けることができる金属キャップである、請求項1~6のいずれか一項に記載の容器キャップ。前記シール挿入物が内面上で内側の挿入物として形成され、プレスオンツイストオフ登録商標キャップの事例において、容器キャップ輪郭リングのスカート上でも形成される、請求項1~7のいずれか一項に記載の容器キャップ。前記シール挿入物が環状または円板の様式で形成される、請求項8に記載の容器キャップ。前記シール材料が、殺菌98°C超、好ましくは105°C超、特に好ましくは120°C超、および具体的には121°C~132°Cの目的のために、充填された容器の熱処理圧力の有無にかかわらずの間にシール挿入物を使用することができるように形成される、請求項1~9のいずれか一項に記載の容器キャップ。前記容器キャップが、閉じた状態で、気体バリア効果および/または、圧力逃しバルブの効果を有する、請求項1~10のいずれか一項に記載の容器キャップ。前記容器キャップが、閉じた状態で、真空保持を示す、請求項1~11のいずれか一項に記載の容器キャップ。前記シール材料は、キャップが規則EC1935/2004の要求を満たすように選択される、請求項1~12のいずれか一項に記載の容器キャップ。前記シール材料は、キャップが規則EC2023/2006の要求を満たすように選択される、請求項1~13のいずれか一項に記載の容器キャップ。前記シール材料は、キャップがECガイドライン2002/72/ECの要求を満たすように選択される、請求項1~14のいずれか一項に記載の容器キャップ。前記シール材料は、キャップが規則EU10/2011の要求を満たすように選択される、請求項1~15のいずれか一項に記載の容器キャップ。前記シール材料が、50以下、好ましくは35以下、特に20以下、特に好ましくは5以下の適用温度で液体である成分を含有する、請求項1~16のいずれか一項に記載の容器キャップ。前記シール材料が適用温度で液体である成分を決定の限界内で含有しない、請求項17に記載の容器キャップ。前記シール材料が、4未満の希釈剤特に白油を含有、および好ましくは含有しない、請求項17または18のいずれか一項に記載の容器キャップ。前記シール材料が可塑剤、特にフタル酸塩を含有しない、請求項1~19のいずれか一項に記載の容器キャップ。前記シール材料のショアA硬度が40~95であり、前記シール材料が、22時間/70°Cの条件下でASTMD395-97方法Bに類似する圧縮永久歪み試験において、25~90、好ましくは55~90の圧縮永久歪みCSを示す、請求項1~20のいずれか一項に記載の容器キャップ。前記シール材料が、0.1~80、好ましくは20~60、特に好ましくは40~50で、少なくとも1つのブロックコポリマーを含有し、ブロックコポリマーが、好ましくは、場合によっては他の不飽和単量体と組み合わせて、少なくとも1つのC3-C20αオレフィンとのエチレンのインターポリマーまたはC3-C20αオレフィンとのエチレンのコポリマーである、請求項1~21のいずれか一項に記載の容器キャップ。前記ブロックコポリマーが、190°Cで5kgの製品で0.80~1.1g/cm3の密度、好ましくは0.01g/10分~1000g/10分のメルトフローインデックスMFI、特に1g/10分~100g/10分のMFIを有する、請求項22に記載の容器キャップ。前記ブロックコポリマーが、エチレン、ならびに特にプロペン、ブテン、ヘキセンおよびオクテンから選択されるアルケン、特に好ましくはオクテンで形成される、請求項21~請求項23のいずれか一項に記載の容器キャップ。前記シール材料が、0.1~80、好ましくは20~60、特に好ましくは40~50で、少なくとも1つのランダムコポリマーを含有し、ランダムコポリマーが、好ましくは、エチレンおよびC3-C20αオレフィンの直線状インターポリマー、またはエチレンおよびC3-C20αオレフィンの分岐状インターポリマーである、請求項21~24のいずれか一項に記載の容器キャップ。前記ランダムコポリマーが、0.80~1.1g/cm3の密度および好ましくは0.15g/10分~100g/10分のメルトフローインデックスMFIを有する、請求項25に記載の容器キャップ。前記ランダムコポリマーが、2つのアルケン、特にエチレン、プロペン、ブテン、ヘキセンおよびオクテンから選択され、特にエチレンおよびオクテンを含む、請求項21~26のいずれか一項に記載の容器キャップ。少なくとも1つのコポリマーがメタロセン触媒作用を用いて生産される、請求項27に記載の容器キャップ。組成物が、最大50、特に最大25のポリオレフィン、好ましくはHDPEおよび/またはPPもしくはcoPPを含み、90°C超の融解範囲を有するプロピレンに基づく少なくとも1つのポリマーを好ましくは含む、請求項21~28のいずれか一項に記載の容器キャップ。前記シール材料が、65~90のショアA硬度、好ましくは75~90のショアA硬度を有する、請求項1~29のいずれか一項に記載の容器キャップ。22時間/70°Cの条件下での前記シール材料の圧縮永久歪みが、55~75、特におよそ70である、請求項1~30のいずれか一項に記載の容器キャップ。前記シール材料が、5~70のSEBSおよび10~50のプロピレンcoポリマーを含有する、請求項1または請求項3のいずれか一項に記載の容器キャップ。前記シール材料が、5~50、好ましくは20~50、特に好ましくは30~50の白油を含有する、請求項32に記載の容器キャップ。前記シール材料が、20~50のSEBS、ならびに最大25のポリエチレン、特にLLDPE;最大50のPP、特にメタロセン触媒PPもしくはホモPP、および/または最大50のPP系エラストマーを含む、請求項32または請求項33のいずれか一項に記載の容器キャップ。前記シール材料が、その全重量に関して、30重量未満、好ましくは20重量未満、より好ましくは10重量未満、特に好ましくは5重量未満の架橋されたポリマーを含有、および具体的には含有しない、請求項1~34のいずれか一項に記載の容器キャップ。食品または飲料の収容用容器のための金属またはプラスチックから作製される容器キャップであって、さらなる物質と混合された少なくとも1つのポリマーを含むシール材料から作製されたシール挿入物を含み、-前記シール材料はPVCを含まず、-前記シール挿入物は最大98°Cの温度で低温殺菌することができ、好ましくは最大132°Cの温度で殺菌することができ、-前記シール材料は熱可塑性エラストマーTPE、特にPP/EPDMに基づく部分的に架橋されたTPE、ならびに任意でPPもしくはcoPPおよび/または油成分を含み、-前記容器キャップは、カムネジ蓋、フード付きの蓋、クリンプオンキャップ、巻き付けることができる金属キャップまたは特にプレスオンツイストオフ登録商標キャップである、容器キャップ。前記シール材料中にポリエステルの含有物を備えた、請求項1~36のいずれか一項に記載の容器キャップ。前記シール材料には、脂肪含有充填含有物のために、適用温度で液体である成分特に油が実質的になく、充填含有物の中へのシール材料の成分の移動が、規則EC1935/2005、好ましくはさらに規則EC2023/2006、ならびにガイドライン2002/72/ECおよび2007/19/ECならびに特に規則EU10/2011の条項を満たす、請求項1~37のいずれか一項に記載の容器キャップの使用。請求項1~37のいずれか一項に記載のシール材料を含む、シール挿入物。請求項1~39のいずれか一項に記載の容器キャップを含む、飲料または食品用の容器、特にネジ蓋ジャー。本発明は、殺菌条件下で容器キャップ中にシール材料として使用できる組成物化合物を提供する。本発明に係るポリマー化合物は、シール材料またはシーリング化合物として一般的に使用される。本明細書において、化合物は、少なくとも1つのポリマー以外に、さらなる物質を含む物質混合物を意味すると理解される。本明細書において、さらなる物質は、例えば、他のポリマー、希釈剤、潤滑剤、抗酸化剤、色素および他の添加剤であり得る。本発明に係るPVC不含有組成物は加熱によって十分な流動性になりうる。したがって、シーリング化合物は、製造されるシール要素の領域中で、押出しまたは類似の方法を用いて容器キャップブランクに適用されうるだけである。次いで、容器キャップの内面に適用されたPVC不含有組成物は所望のシール要素へと機械的に成形することができる。冷却後に、適用される組成物はその形状を保持し、閉じた状態において、容器キャップによって閉鎖される容器の開口に対してシーリングして留まるかもしれない。本明細書において、PVC不含有組成物は好ましくは、ラグスクリューキャップ、ネジ蓋、回転可能な王冠、ボトルネジ蓋およびプレスオンツイストオフ登録商標キャップにおけるシールの生産のため等の任意の容器キャップの生産において使用することができる。本発明に係るPVC不含有組成物は、したがって特に容器キャップに好適なシール材料であり、それは、容易に加工され、工業生産における迅速なスループットを可能にし、殺菌条件下および/または低温殺菌条件下で使用され得、脂肪含有充填含有物の事例においてでさえ健康に対するリスクを提示せず、非架橋型ポリマーに大部分もしくは完全に基づき、健康のリスクを提示する物質可塑剤および同種のもの等を完全に不含有であるか、またはいかなる事例においても実質的に不含有であり、コスト効率が良く、ならびに/または閉じた状態において、気体バリア効果、圧力逃しバルブ効果および/もしくは真空保持を示す容器キャップの生産を可能にする。本発明に係るシール材料は、一般的に化学的に異なる成分の混合物を含み、その混合物は少なくとも1つのポリマー、一般的に少なくとも2つの異なるポリマーおよびさらなる成分潤滑剤、安定剤および場合によってはさらなる成分等を含み、そのさらなる成分は所望の性能特徴を調整するために使用される。本発明の適用の具体的な分野は、例えばプレスオンツイストオフ登録商標キャップによって構成され、そのキャップは例えばベビーフードのために非常に人気がある。定義に従えば、プレスオンツイストオフ登録商標キャップは、初めて取り付ける時に閉鎖されるべき容器上に圧迫されるプレスオンが、除去する時に回転させなくてはならないツイストオフキャップである。これは、容器を閉鎖する場合および容器を開ける場合の両方で円運動を必要とするネジ蓋と対照的である。プレスオンツイストオフ登録商標容器キャップの基本原理は例えば米国特許第3270904号明細書1966年公開中で記載される。プラスチック化合物は、容器キャップの側面の壁に適用され、容器のネジ山要素と協調して働くネジ山が形成されるという方法で容器が閉鎖されるように変形させる米国特許第3270904号明細書のカラム2の16行目を参照されたい。ネジ蓋およびカムネジ蓋とは対照的に、容器キャップそれ自体の金属の本体はネジ山を有せず、ネジ山はもっぱらシーリング化合物のポリマー材料によって形成される。容器キャップが圧迫されるにつれて形成されたネジ山に起因して、回転運動は容器キャップを除去するために必須である。したがって容器キャップの内面に適用されたプラスチック化合物は、プレスオンツイストオフ登録商標容器キャップ米国特許第3270904号明細書中でPress-onTurn-offキャップと称されるの事例において、シーリング機能および保持機能の両方を実行する米国特許第3270904号明細書のカラム2の4~10行目中に記載される二重機能を参照されたい。依然は、PVCベースの化合物は、常にかかる容器キャップのために産業で使用された。プレスオンツイストオフ登録商標容器キャップの基本的操作の原理は数十年間公知であるが、包装産業のためのこれらのキャップのコスト効率の良いすなわち迅速な生産は今までかなり難題であった。今や、当業者は特に以下の課題と直面する。-容器キャップの内面に適用されたシーリング化合物は閉鎖された容器中に位置する食品と必然的に接触する。容器キャップのシール挿入物の成分の食品の中への移動は望まれないだけではなく、さらに厳格な法規定の対象であるという事実から見て本願明細書の記述の15ページの第1パラグラフを参照されたい、原則として考えられるシール材料の選択は直ちに限定される。PVC化合物の代わりの置換物は何年も探索されているが成功していない。ベビーフードのために、メラミン不含有パッケージングが好ましくは好適である。次いで多くの場合メラミンを不含有でなくてはならない内側のコーティングを備えた対応する容器キャップを提供しなければならない。例えば、ポリエステルコーティングは好適である。次いで、シール材料は、かかるコーティングに対して十分に接着性でなければならない。-カバープレートの内面に取り付けられたシール材料は閉鎖されるべき容器を密封するように使用され、すなわちシーリング機能を必然的に有する。これとは対照的に、容器キャップの側面の壁に取り付けられたシール材料は、特に回して外すイベントにおいてネジ山要素と協調して働くように使用され、大部分はてこで動かす機能を有する米国特許第3270907号の図2を参照されたい。これらの異なる機能の観点において、それはそれぞれの機能に合わせた材料特性を有する2つの異なる材料を使用する手段であるだろう。しかしながらかかる実施形態は高い経費のみにより生産することができ、したがって経済的見解からの興味は全くない。次いで、カバープレートの内面および容器キャップの側面の壁上の材料が同じならば、そのときのみに所望の高い生産率が達成される。-シーリング機能のために、少なくとも部分的に弾性のある材料が要求され、それは容器端に対する必要な嵌合、真空保持、ならびに場合によってはさらに有害物質、酸素および同種のものの浸透に対するバリア効果を生産することができる。-これとは対照的に、剛性/固い材料はその代りに保持機能のために必要とされるが、これはそうでなければ回転運動なしで容器キャップを持ち上げることができるか、またはキャップのネジ山要素がツイストオフ力に耐えないかもしれないからである。したがって、保持機能およびシーリング機能の両方のために同じ材料を使用することは、当業者に対して大きな難題を構成する。-特にスタンピングを用いて、または注射成型を用いた挿入によって、シール材料をキャップブランクにおいて必要とされる形状へと導くことが可能でなくてはならない。そうする場合に、容器が閉じた状態で容器開口部端に対してシーリングして留まるリングシールが形成されなくてはならないだけではない。同時に、キャップが圧迫される場合、その内側のネジ山を形成する材料はキャップの内側壁スカートにも分布しなければならない。この目的のために、十分に加熱され流動性の化合物はスタンピング温度でスタンプの周囲の側面におよび同時にスタンプとキャップの側面壁との間の空間の中へフローしなければならない。-適切なシール材料の選択は必要な熱特性によってさらに損なわれる。蓋を適用する場合、シール材料は閉鎖されるべき容器のネジ山要素を形成するために十分に変形可能でなくてはならない。シール材料はそれでもなお低温殺菌および/または殺菌条件に耐えなくてはならず、例えばしたがって限定された程度のみの流動性であり得る。PVC不含有プレスオンツイストオフ登録商標容器キャップの供与は、他の容器キャップを単に提供するよりもはるかに難しい難題を当業者に提示するということが直ちに考えられる。PVC不含有組成物は特定のキャップの先行技術中で既に記載されていたが、工業規模上でうまく使用されていなかった。例えば、WO2009/059788はエチレン酢酸ビニルEVAおよびポリプロピレンPPと混合したエチレンオクテンコポリマーを含む組成物を開示する。実際面では、高いEVA割合ここで:40を有するこれらの化合物は、しかしながらそれほど好ましくないことが証明されている。本発明は、40未満のEVA割合を有する化合物および具体的には好ましくはEVAを含有していない化合物を好ましくは含む。25のショアD硬度で85のショアA硬度を備えた2つのポリマー、具体的にはエチレンオクテンブロックコポリマー39.1およびエチレンオクテンランダムコポリマー60を含有する組成物は、国際特許出願PCT/EP2009/008273号から公知である。この配合も、特に、充填および閉鎖された容器の低温殺菌後処理またはさらに殺菌後処理に耐えることができるPress-onTwistoff登録商標キャップの事例において、要求をすべて満たすことができない。これとは対照的に、本発明は、必要とされる要求プレスオンツイストオフ登録商標キャップのためのシールをはるかによく満たすことができる組成物を提示する。定義本発明のコンテキストにおいて、用語PVC不含有組成物は、1重量未満、好ましくは0.5重量未満、さらにより好ましくは0.1重量未満または1重量未満のPVCを含む組成物、および最も好ましくは分析測定の限界内で全くPVCがない組成物を示す各々の事例においてPVC不含有組成物の全重量に関して。本発明のコンテキストにおいて、PVC不含有組成物とは、結局、容器キャップにおいてシーリング化合物として使用することができる組成物であると見なされる。例えば、したがって、PVCがその中に含有されていなくても、融解接着剤または純粋なポリマーは、本発明のコンテキストにおいてPVC不含有組成物ではない。本発明のコンテキストにおいて、用語プラスチックは、少なくとも1つの合成または半合成のポリマーを含む材料を示す。本発明のコンテキストにおいて、用語ブロックコポリマーは、各々のモノマーのより長い配列またはブロック例えばAAAAAAAAABBBBBBBBBBBBなどからなるコポリマーを示す。ブロックの数に応じて、ジブロックコポリマー、トリブロックコポリマーなども参照される。本発明のコンテキストにおいて、用語エラストマーアロイは、その中に分散される可能性のあるプラスチックマトリックスおよびエラストマーを含む混合物を示す。例えば、プラスチックマトリックスは熱可塑性物質であり得る。本発明のコンテキストにおいて、用語熱可塑性物質は、もし加熱によって到達した温度が材料特異的温度範囲内にある場合に、加熱によって塑性変形させることができるプラスチックを示す。熱可塑性物質は、熱分解なしに、材料特異的上限まで可逆的に加熱および冷却することができる。本発明のコンテキストにおいて、用語エラストマーは、室温で弾性的に典型的には変形させることができる硬質プラスチックを示す。エラストマーのガラス転移点は典型的には室温より下である。エラストマーはそれゆえ典型的には融解することができない。本発明に係る組成物は、一般的に少なくとも1つのポリマー通常2つの化学的および物理的に異なるポリマー、加えて-2つの前述のポリマーとは化学的に物理的に異なる第3のポリマーを含み;-低温殺菌後処理、特にさらに殺菌後処理100°C超、最大132°Cの温度でに好適であり、および/または-30分/20°Cおよび24時間/20°Cの条件下の両方で、ショアA硬度は40~95、好ましくは45~90、より好ましくは50~85特に70~85であり、40~95、より具体的には50~90、好ましくは50~80、特に好ましくは50~70、および具体的には50~60の圧縮永久歪みCSパーセントで、ASTMD395-97と同様に、22時間/70°Cの条件下で方法Bを有する。ここで、本発明に従って、CSが22時間/20°Cの条件下で20より下、および22時間/100の°Cの条件下で95より下、特に90より下および具体的には好ましくは80~90であることが所望される。13つのポリマーによる好ましい実施形態いくつかの好ましい実施形態において、PVC不含有シーリング化合物は少なくとも3つの異なるプラスチックを含む混合物であり、それらはプラスチック1、プラスチック2およびプラスチック3と以下に称されるだろう。本発明に係るPVC不含有組成物は好ましくは、プラスチック1プラスチック2プラスチック3任意でプラスチック4任意で少なくとも1つの液体成分任意で少なくとも1つの潤滑剤任意で少なくとも1つの安定剤任意で少なくとも1つの色素、および/または任意で少なくとも1つの充填剤を含む。この実施形態において、少なくとも1つのプラスチックは実質的に弾性のない熱可塑性ポリマーである。代表例はポリプロピレンPPである。他のプラスチックは次いで好ましくは弾性のある熱可塑性ポリマーおよび/または熱可塑性エラストマーである。2つのタイプの弾性のある熱可塑性物質は、AブロックコポリマーおよびBエラストマーアロイとして通常区別される。プラスチック1、プラスチック2および/またはプラスチック3はブロックコポリマーまたはポリマーアロイであり得る。本発明のコンテキストにおいて、用語プラスチック1、プラスチック2およびプラスチック3は幅広く理解すべきである。プラスチック1、プラスチック2およびプラスチック3は、純物質例えばブロックコポリマー、ホモポリマーなどであり得るか、または混合物例えばポリマーブレンド、ポリマーアロイなどであり得る。プラスチック1、2および/または3がポリマーブレンドまたはポリマーアロイであるならば、本発明に係るPVC不含有組成物は異なるタイプのポリマーを3超含む。プラスチック1、プラスチック2およびプラスチック3それは前述の公知の多数のプラスチックからターゲット化様式で適切に選択されるを含むPVC不含有組成物による本発明の好ましい実施形態において、本発明によって検討される問題を解決することができることが意外にもここで見出された。プラスチック1は好ましくはポリマーまたはポリマー混合物であり、それは主として熱可塑性物質の特性を有する。非常に好ましい実施形態において、プラスチック1は従来の熱可塑性物質、例えばポリプロピレンまたは類似のポリオレフィンである。これとは対照的に、プラスチック2は好ましくは熱可塑性エラストマーである。特に好ましい実施形態において、プラスチック3はSEBS等の材料である。本発明に従って、プラスチック3は好ましくは弾性のある熱可塑性物質であり、それはエラストマーと熱可塑性物質との間の均衡のとれた折衷物を構成する。具体的な実施形態において、プラスチック2はオレフィンコポリマーである。本発明の好ましい実施形態において、特に最大10のPPの含有物がさらに存在する場合、本発明に係る組成物は、39~40のエチレンオクテンブロックコポリマーおよび45~60のエチレンオクテンランダムコポリマーのポリマー主成分からなる化合物を含まない。本発明の特定の実施形態において、主要なポリマー成分は、熱可塑性エラストマー、または弾性のある熱可塑性の、特にSEBS、プロピレン系エラストマーおよびターポリマーから選択される。本発明の好ましい実施形態は、図1中で図式的に示される。1.1プラスチック1、プラスチック2、プラスチック3の関係本発明に係るプラスチック1、2および3の選択は、適用分野の部分にかなり依存して異なり得る。しかしながら、プラスチック1、プラスチック2、プラスチック3の以下にリストされた関係の少なくとも1つは、容器キャップのタイプにかかわらず適用可能である。本発明の好ましい実施形態において、以下の関係のうちのいくつかまたはさらにすべてを適用する。プラスチック変形が可能な最低温度:プラスチック1<プラスチック3<プラスチック2ガラス転移温度Tg、プラスチック1>プラスチック3>プラスチック2ショアA硬度、プラスチック1>プラスチック3>プラスチック2弾性係数プラスチック1>プラスチック3>プラスチック2圧縮永久歪み22時間/70°Cプラスチック1>プラスチック3>プラスチック21.2プラスチック1、プラスチック2およびプラスチック3の選択プラスチック1、プラスチック2およびプラスチック3は好ましくは公知の商業的に入手可能なプラスチックである。圧縮永久歪み、ショアA硬度、ガラス転移温度などに関する上記の詳細に基づいて、当業者は好適な商業的に入手可能なプラスチック、ポリマー、ポリマーアロイなどを識別することができる。以下の販売製品は例えばプラスチック1として考慮することができる。メタロセン触媒ポリプロピレンMetocene登録商標HM等;および他のポリオレフィン例えばPE、LDPE。とりわけ、以下の販売製品はプラスチック2のために考慮することができる。SEBS例えばTaipol登録商標、Kraton登録商標;OBCInfuse登録商標等。とりわけ、以下の販売製品はプラスチック3のために考慮することができる。弾性のある熱可塑性物質例えばEngage登録商標、Vistamaxx登録商標等のPOE。1.3量本発明に係るPVC不含有組成物中のプラスチック1、2および3の重量は、使用に応じて変動させることができる。プラスチック1の重量は、典型的には、本発明に係るPVC不含有組成物の全重量に関して、0重量超~80重量の範囲中である。プラスチック1の重量は、好ましくは、本発明に係るPVC不含有組成物の全重量に関して、10重量~70重量の範囲中である。プラスチック1の重量は、最も好ましくは、本発明に係るPVC不含有組成物の全重量に関して、10重量~50重量の範囲中である。プラスチック2の重量は、典型的には、本発明に係るPVC不含有組成物の全重量に関して、0重量超~約100重量、より具体的には最大70重量の範囲中である。プラスチック2の重量は、好ましくは、本発明に係るPVC不含有組成物の全重量に関して、10重量~50重量の範囲中である。プラスチック2の重量は、最も好ましくは、本発明に係るPVC不含有組成物の全重量に関して、20重量~35重量の範囲中である。プラスチック3の重量は、典型的には、本発明に係るPVC不含有組成物の全重量に関して、10重量~50重量の範囲中である。プラスチック3の重量は、好ましくは、本発明に係るPVC不含有組成物の全重量に関して、15重量~40重量の範囲中である。プラスチック3の重量は、最も好ましくは、本発明に係るPVC不含有組成物の全重量に関して、20重量~40重量の範囲中である。当業者は、プラスチック1、プラスチック2およびプラスチック3の重量の合計が最大100重量であってよいことを理解する。プラスチック1、プラスチック2およびプラスチック3の重量の合計が100重量未満であるならば、PVC不含有組成物はさらなる成分を含む。1.4さらなる任意の成分本発明に係る組成物は、特に熱可塑性エラストマーSEBSを含む化合物の事例において液体成分白油などを任意で含むことができる。かかる化合物は殺菌に好適であるが、脂肪充填含有物にはあまり好適ではない。本発明に係る組成物は潤滑剤をさらに含むことができる。潤滑剤の目的はツイストオフ耐性を減少させることである。慣習的な成分安定剤、色素、充填剤および同種のもの等も、慣習的な少ない割合で加えて提供することができる。1.5例示的な実施形態ショアA硬度24時間/20°C=78CS22時間/70°C=59このシーリング化合物は脂肪含有充填含有物に非常に好適であり、低温殺菌されうるが殺菌することはできない。そのシーリング化合物は98°Cまで逆圧で用いられうるが、105°Cまで逆圧を用いてすることができる。このシーリング化合物はPTキャップに好適である。それは脂肪充填含有物に好適であり、殺菌することができる。ショアA24時間/20°C=78CS22時間/70°C=69ショアA24時間/20°C=90この実施形態は脂肪充填含有物に好適であり、殺菌することができる。それはPTキャップに好適である。2プラスチック1および2による好ましい実施形態他の好ましい実施形態において、第3のプラスチックを省略することができ、次いで適用温度典型的には室温で液体である成分特に油希釈剤によって多くの場合置き換えられる。かかる実施形態は、好ましくはスチレンに基づいて、少なくとも5重量の熱可塑性エラストマーを一般的に含有するシーリング化合物の全重量に関して。スチレン系ブロックコポリマーSBS、SIBS、SEBS等が好ましい。化合物は、特に好ましくは少なくとも5重量のスチレンエチレンブチレンスチレンブロックコポリマーSEBSおよび最小含有量で10のポリオレフィンポリマーを含有する。LDPEおよび/またはLLDPEと混合される時でさえ、PPまたはHDPEはポリオレフィン成分として好適である。かかるシーリング化合物は、多くの場合油の有意量を最大50重量超で含有するが、好ましくは5重量~50重量、および好ましくは35重量~50重量である。白油好適な粘度で、例えば粘度70は最も好ましい油成分である。これらのシーリング化合物は低温殺菌され得、通常殺菌されうる。2.1例示的な実施形態4本発明のこの態様に記載の好ましい実施形態は以下の組成物を有する。ショアA24時間=68CS22時間/70°C=27これらの実施形態は、脂肪含有充填含有物と接触しないシール挿入物のために特に好適である。それはPTキャップに使用することができ、殺菌することができる。3ただ1つのプラスチックによる実施形態ただ1つのポリマー潤滑剤、安定剤および同種のものの他にによる大部分の化合物は本発明に好適ではない。唯一のポリマーとしての非エラストマー性熱可塑性物質例えばPPタイプの大部分による化合物は固すぎ、十分な弾性がない。これとは対照的に、エラストマー性熱可塑性または熱可塑性エラストマーによる化合物は柔らかすぎる。例外は、ポリエチレン-co-プロピレン系化合物であり、それは慣習的な潤滑剤などの含有物により加工されて本発明に係るシーリング化合物を形成することができる。ポリエチレン-co-プロピレンは、シーリング化合物の主成分を形成し、それは他のポリマーの含有物を好ましくは有していないまたは非常に少量でのみ有する。これらのポリマーは、0.8~1.0、好ましくは0.86~0.9g/cmおよび具体的にはおよそ0.88g/cmの密度ISO1183、ならびに10~40、好ましくは25~29g/10分、特におよそ27g/10分の溶融流れ率MFR、ISO1133を有する。それから生産されたシール挿入物は固く25~30の範囲、特におよそ28のショアD15秒、ISO868、脂肪質の充填含有物に使用することができ、PTキャップに好適である。それらは殺菌することもできる。殺菌のための適応性は適切な試験によってシール材料上で確認することができる。この適応性の予測は公知の動機械的熱分析DMTAを用いて可能である。原理上は位相角tanδについての加熱曲線はこの目的のために決定され、その変曲点は意図された殺菌温度を十分に超える一般的に少なくとも10°Cべきである。